СПОСОБ ПОЛУЧЕНИЯ УГЛЕВОДОРОДОВ С ЗАГРУЗКОЙ КАТАЛИЗАТОРА В НЕПРЕРЫВНОМ РЕЖИМЕ

1. Способ получения углеводородов в непрерывном режиме, исходя из синтез-газа в присутствии катализатора, включающий стадию синтеза, на которой синтез-газ приводят во взаимодействие с катализатором в реакторе синтеза Фишера-Тропша (4), отличающийся тем, что одновременно со стадией синтеза осуществляют следующие последовательные стадии:
a) загрузку предшественника катализатора, содержащего оксид кобальта, в реактор восстановления (2);
2
b) восстановление предшественника катализатора, загруженного на стадии a), приведением в контакт с газом-восстановителем, содержащим водород (H) и/или монооксид углерода (CO);
c) подачу катализатора, восстановленного на стадии b), в реактор синтеза (4).
2. Способ получения по п. 1, включающий предварительную стадию пуска, в которую входят следующие стадии:
d) загрузка по меньшей мере требуемого количества Q предшественника катализатора в окисленном состоянии в реактор восстановления;
2
e) восстановление требуемого количества Q предшественника катализатора в окисленном состоянии, загруженного на стадии d), в присутствии газа-восстановителя, содержащего водород (H) и/или монооксид углерода (CO);
f) подача требуемого количества Q катализатора, восстановленного на стадии e), в реактор синтеза Фишера-Тропша.
2
3. Способ по п. 1 или 2, в котором газ-восстановитель, содержащий смесь водорода (H) и монооксида углерода (CO), поступает из источника синтез-газа (1), подаваемого также в реактор синтеза (4).
2
4. Способ получения по п. 3, включающий предварительную стадию обработки синтез-газа до стадии восстановления предшественника катализатора с целью изменения молярного соотношения H/CO в газе-восстановителе, поступающем в реактор восстановления (2).
5. Способ по любому из предыдущих пунктов, в котором восстановление осуществляют при температуре в интервале от 200°C до 500°C, общем давлении в интервале от 0,1 до 5 МПа и удельной подаче газа в интервале от 0,1 до 20 нл/ч/г обрабатываемого катализатора.
2
6. Способ по любому из предыдущих пунктов, в котором молярное соотношение H/CO в газе-восстановителе на стадии b) находится в интервале от 0,01 до 10.
7. Способ по любому из предыдущих пунктов, в котором предшественник катализатора включает носитель, содержащий оксид одного или нескольких элементов, выбранных из Al, Si, Ti, Zr, Ce, Cu, Zn, Ni, Co.
8. Способ по любому из предыдущих пунктов, в котором предшественник катализатора содержит дополнительно один или несколько металлов или оксидов металлов, выбранных из Cu, Mn, Ru, Pd, Pt, Re, La.
9. Способ по любому из предыдущих пунктов, включающий по меньшей мере одну промежуточную стадию кондиционирования катализатора, восстановленного на стадии b) или e), причем кондиционирование осуществляют перед стадией c) или f) приведением в контакт восстановленного катализатора с газом-восстановителем, содержащим только монооксид углерода или смесь водорода и монооксида углерода.
2
10. Способ по п. 9, в котором молярное соотношение H/CO в кондиционирующем газе-восстановителе находится в интервале от 0,01 до 10.
2
11. Способ по п. 10, в котором молярное соотношение H/CO в кондиционирующем газе-восстановителе находится в интервале от 1 до 2,5.
2
12. Способ по любому из пп. 9-11, в котором стадия кондиционирования включает несколько этапов кондиционирования, причем каждый этап осуществляют в присутствии кондиционирующего газа-восстановителя, имеющего молярное соотношение H/CO, отличающееся от соотношения на предшествующем этапе.
13. Способ по любому из пп. 9-12, в котором стадию кондиционирования катализатора осуществляют в реакторе восстановления предшественника катализатора.
14. Способ по любому из пп. 9-12, в котором стадию кондиционирования катализатора осуществляют в специальном реакторе, отличающемся от реактора восстановления предшественника катализатора и отличающемся от реактора синтеза Фишера-Тропша.
15. Способ по любому из предыдущих пунктов, в котором подачу восстановленного катализатора в реактор синтеза Фишера-Тропша осуществляют посредством изменения давления.